(57)【要約】【課題】従来、（メタ）アクリレートモノマー類を用いたコーティング剤は、基材にコーティングし、電子線を照射して被覆物を形成させた場合、被覆物の耐汚染性が不十分であり、また硬化収縮による基材のカール（そり）が大きいという問題があった。【解決手段】ヌープ硬度１，３００〜８，０００ｋｇ／ｍｍ２の無機微粒子およびガラス転移温度が２０〜２００℃でかつ２個以上の（メタ）アクリロイル基を有するポリ（メタ）アクリレートからなる電子線硬化型コーティング用組成物。【選択図】  なし。【特許請求の範囲】
【請求項１】
ヌープ硬度１，３００〜８，０００ｋｇ／ｍｍ２の無機微粒子（Ａ）およびガラス転移温度（Ｔｇ）が２０〜２００℃でかつ２個以上の（メタ）アクリロイル基を有するポリ（メタ）アクリレート（Ｂ）からなる電子線硬化型コーティング用組成物。
【請求項２】
（Ａ）がアルミナ粒子である請求項１記載の組成物。
【請求項３】
（Ａ）の平均粒径が、０．１〜１０μｍである請求項１または２記載の組成物。
【請求項４】
（Ｂ）がエチレン性不飽和基を有する単量体を（共）重合させてなる、数平均分子量５，０００〜２００，０００の（共）重合体である請求項１〜３のいずれか記載の組成物。
【請求項５】
（Ｂ）が、２個以上の（メタ）アクリロイル基を側鎖に有する（共）重合体である請求項１〜４のいずれか記載の組成物。
【請求項６】
（Ｂ）がエチレン性不飽和基を有する単量体を（共）重合させた後に、ウレタン化反応、エステル化反応および／またはエポキシ開環反応で側鎖に（メタ）アクリロイル基を導入したものである請求項１〜５のいずれか記載の組成物。
【請求項７】
（Ｂ）がグリシジル（メタ）アクリレートとエチレン性不飽和基を有する単量体との（共）重合体と（メタ）アクリル酸から形成される（共）重合体である請求項１〜６のいずれか記載の組成物。
【請求項８】
（Ｂ）中の（メタ）アクリロイル基濃度が０．５〜１０ｍｅｑ／ｇである請求項１〜７のいずれか記載の組成物。
【請求項９】
さらに、（Ａ）以外の無機微粒子（無機顔料を含む）、有機顔料、分散剤、消泡剤、レベリング剤、シランカップリング剤、チクソトロピー性付与剤、スリップ剤、酸化防止剤および紫外線吸収剤からなる群から選ばれる添加剤を含有させてなる請求項１〜８のいずれか記載の組成物。
【請求項１０】
さらに、熱硬化触媒および／または光重合開始剤を含有させてなる請求項１〜９のいずれか記載の組成物。
【請求項１１】
紙、プラスチックフィルム、紙とプラスチックフィルムの複合シート、または、これらに印刷を施したもののコーティング用である請求項１〜１０のいずれか記載の組成物。
【発明の詳細な説明】
【０００１】
【発明の属する技術分野】
本発明は、耐擦傷性および耐汚染性に優れた電子線硬化型コーティング用組成物に関する。さらに詳しくは、紙、プラスチックフィルム、紙とプラスチックフィルムの複合シート、または、これらに印刷を施したものの表面を被覆するコーティング剤として用いられる電子線硬化型コーティング用組成物に関する。
【０００２】
【従来の技術】
従来、紙、プラスチックフィルム等の基材の表面を被覆するコーティング剤として電子線硬化型樹脂が用いられており、被覆表面の耐擦傷性を向上させ、摩擦や引っかきによる傷から保護するために、硬質粒子を（メタ）アクリレートモノマー類に含有させたコーティング剤等が提唱されている（例えば、特許文献１、２参照）。
【０００３】
【特許文献１】
特開平９−１１１５９号公報
【特許文献２】
特開２００１−３３５７５２号公報
【０００４】
【発明が解決しようとする課題】
しかしながら、これらの（メタ）アクリレートモノマー類を主として用いたコーティング剤は、基材にコーティングし、電子線を照射して被覆物を形成させた場合、被覆物の耐汚染性がまだ不十分であり、また硬化収縮による基材のカール（そり）が大きいという問題があった。
本発明の目的は、耐擦傷性、耐汚染性および耐カール性に優れた被覆材用の電子線硬化型コーティング用組成物を提供することにある。
【０００５】
【課題を解決するための手段】
本発明者らは、上記課題を解決すべく鋭意検討した結果、本発明に到達した。すなわち本発明は、ヌープ硬度１，３００〜８，０００ｋｇ／ｍｍ２の無機微粒子（Ａ）およびガラス転移温度（以下、Ｔｇと略記）が２０〜２００℃でかつ２個以上の（メタ）アクリロイル基を有するポリ（メタ）アクリレート（Ｂ）からなる電子線硬化型コーティング用組成物である。
【０００６】
【発明の実施の形態】
本発明における無機微粒子（Ａ）は、１，３００〜８，０００ｋｇ／ｍｍ２、好ましくは１，５００〜７，０００ｋｇ／ｍｍ２のヌープ硬度を有する。ヌープ硬度が１，３００ｋｇ／ｍｍ２未満では、該無機微粒子を含む被膜表面の耐擦傷性が不十分となり、８，０００ｋｇ／ｍｍ２を超えるものは自然界には存在しない。
【０００７】
ここでいうヌープ硬度は、ＡＳＴＭ  Ｃ−８４９に記載の試験方法において、ヌープ圧子を用いて測定される微小押し込み硬さで、試験面に菱形の圧痕をつけたときの加重を、永久凹みの長い方の対角線の長さより求めた凹みの投影面積で除した値（単位：ｋｇ／ｍｍ２）で表される。
【０００８】
（Ａ）には、アルミナ、ジルコニア、炭化タングステン、炭化チタン、炭化ケイ素、炭化ホウ素およびダイヤモンドからなる群から選ばれる無機微粒子が含まれる。これらは１種でも２種以上併用してもよい。本発明におけるアルミナについては、酸化アルミニウムの他に、水酸化アルミニウム、アルミナホワイト（アルミナ水和物）、シリカアルミナ（例えば、アルミナとシリカの融着物およびアルミナの表面にシリカをコーティングしたもの）およびアルミナの表面を樹脂（例えばポリウレタン樹脂およびアクリル樹脂）コーティングしたアルミナも含まれるものとする。これらのうち好ましいのは、本発明の組成物の色の観点からジルコニア、およびさらに好ましいのはアルミナである。
【０００９】
（Ａ）の平均粒径ｄは、耐擦傷性（後述する硬化物の耐擦傷性を指す、以下同じ）の観点から、好ましい下限は０．１μｍ、さらに好ましくは０．５μｍ、とくに好ましくは１μｍ、また透明性および表面平滑性（後述する被覆物のコーティング皮膜の透明性および表面平滑性を指す、以下同じ）の観点から、好ましい上限は１０μｍ、さらに好ましくは５μｍ、とくに好ましくは３μｍである。
ここにおいて平均粒径とは体積平均粒径であり、例えばＳＫレーザー粒度分布測定機［セイシン企業（株）製］を用いて下記の方法で測定して得られる値である。
（平均粒径測定法）
分散媒（例えば、イオン交換水）１００ｇに、試料を５０〜１００ｍｇ加え、超音波（出力２００Ｈｚ）を６０秒照射して試料を分散させた後、ＳＫレーザー粒度分布測定機を用いて測定する。
【００１０】
（Ａ）の形状としては、特に限定されないが、通常、例えば不定形状、板状、球状、針状および星型状のものが挙げられる。これらのうち、耐擦傷性および表面平滑性の観点から好ましいのは板状、およびとくに好ましいのは球状である。
【００１１】
本発明の組成物中の（Ａ）の含有量は、耐擦傷性および該組成物の粘度、硬化物（後述する該組成物の硬化物を指す、以下同じ）の可撓性の観点から、好ましくは１〜６０重量％、さらに好ましくは３〜５０重量％、とくに好ましくは５〜３０重量％である。
【００１２】
本発明における（Ｂ）のＴｇは、２０〜２００℃、好ましくは４０〜１８０℃、さらに好ましくは５０〜１５０である。Ｔｇが２０℃未満では、耐汚染性（後述する硬化物の耐汚染性を指す、以下同じ）が悪くなり、２００℃を超えると組成物のハンドリング性に問題が生じる。なお、ここにおいてＴｇは、加熱して溶融状態とした（Ｂ）をガラスモールドに流延し、３０℃で８時間減圧乾燥（１ｋＰａ）して得られる、厚さ約０．３ｍｍのフィルムを示差走査熱量分析計（ＤＳＣ）を用いて、窒素通気下、２０℃／分の昇温条件で測定した値である。
【００１３】
（Ｂ）は２個以上の（メタ）アクリロイル基を有するポリ（メタ）アクリレートであって、（Ｂ）には（メタ）アクリロイル基を末端のみに有するもの［後述の（Ｂ−Ｉ）および（Ｂ−ＩＩ）］、側鎖または側鎖と末端のいずれにも有するもの［後述の（Ｂ−ＩＩＩ）］およびこれらの混合物が含まれる。（Ｂ）中の（メタ）アクリロイル基が２個未満では、耐擦傷性が悪くなる。
【００１４】
（Ｂ）としては、具体的には次のものが挙げられる。
（Ｂ−Ｉ）エポキシドと（メタ）アクリル酸の反応物である多官能（２〜２０）エポキシポリ（メタ）アクリレート
エポキシドとしては、分子量２２２〜数平均分子量［以下、Ｍｎと略記。ゲルパーミエイションクロマトグラフィー（ＧＰＣ）法による測定値をポリスチレン換算して求められる。］１０，０００、例えばビスフェノール型エポキシド（例えばビスフェノールＡ型エポキシド、ビスフェノールＦ型エポキシド、有機ポリイソシアネート（例えば、後述する２，４−トリレンジイソシアネートおよび２，６−トリレンジイソシアネート）変性ビスフェノールＡ型エポキシド、ビスフェノールＡのプロピレンオキシド（以下、ＰＯと略記）（１〜３０モル）付加物の末端グリシジルエーテルおよびフェノールノボラック（分子量３１２〜Ｍｎ１０，０００）のポリグリシジルエーテルが挙げられる。
【００１５】
（Ｂ−ＩＩ）ポリオール、ポリイソシアネート（いずれも官能基数が２〜６またはそれ以上）および水酸基含有（メタ）アクリレートの反応物である多官能（２〜６またはそれ以上）ウレタンポリ（メタ）アクリレート
ポリオールとしては、例えばアルカンポリオール［炭素数（以下、Ｃと略記）２〜２０、例えばジオール（例えばエチレングリコール、１，４−ブタンジオール、１，６−ヘキサンジオールおよびネオペンチルグリコール）、トリオール（例えばグリセリンおよびトリメチロールプロパン）、４官能またはそれ以上のポリオール（例えばペンタエリスリトールおよびソルビトール］、（ポリ）エーテルポリオール［例えばジオール（Ｃ２〜１０、例えば上記のもの）のアルキレンオキシド（Ｃ２〜４、以下ＡＯと略記）付加物（分子量１０６〜Ｍｎ２０，０００）］、ポリエステルポリオール（分子量２００〜Ｍｎ２０，０００）、ポリカプロラクトンポリオール、ポリカーボネートポリオール、ポリブタジエンポリオール、水添ポリブタジエンポリオール、ポリイソプレンポリオール（上記ポリカプロラクトンポリオール〜ポリイソプレンポリオールはいずれも分子量２００〜Ｍｎ１０，０００）およびこれらのＡＯ（１〜３００モル）付加物が挙げられる。
【００１６】
ポリイソシアネートとしては、例えば芳香族［Ｃ（ＮＣＯの炭素を除く、以下同じ）６〜２０、例えばトリレンジイソシアネートおよび４，４’−メチレンビス（フェニルイソシアネート）等］、芳香脂肪族［Ｃ８〜２２、例えばキシレンジイソシアネート］脂環式［Ｃ６〜２０、イソホロンジイソシアネートおよび４，４’−メチレンビス（シクロヘキシルイソシアネート）］、脂肪族［Ｃ６〜２０、ヘキサメチレンジイソシアネートおよび１，９−ノナンジイソシアネート］が挙げられる。
水酸基含有（メタ）アクリレートとしては、Ｃ４〜４００、例えばヒドロキシエチル（メタ）アクリレート、ヒドロキシプロピル（メタ）アクリレート、３−フェノキシ−２−ヒドロキシプロピル（メタ）アクリレート、ジエチレングリコールモノ（メタ）アクリレート、グリセリンモノ（メタ）アクリレート、ポリグリセリン（重合度２〜４）モノ（メタ）アクリレート、（メタ）アクリル酸のエチレンオキシド（以下、ＥＯと略記）（２〜２０モル）付加物、（メタ）アクリル酸のＰＯ（２〜２０モル）付加物および（メタ）アクリル酸のε−カプロラクトン（２〜２０モル）付加物が挙げられる。
【００１７】
（Ｂ−ＩＩＩ）多官能（２〜１００）アクリルポリ（メタ）アクリレート
主鎖が、エチレン性不飽和基を有し、かつ水酸基、イソシアネート基、カルボキシル基および／またはそのアルキルエステル基からなる群から選ばれる官能基を有する単量体（ｂ１）および必要によりその他の単量体（ｂ２）を構成単位とする（共）重合体で、側鎖または側鎖と末端のいずれにも（メタ）アクリロイル基を有するポリ（メタ）アクリレートであり、（Ｂ−ＩＩＩ）は該（共）重合体に後述するウレタン化反応、エステル化反応およびエポキシ開環反応で（メタ）アクリロイル基を導入して製造することができる。
上記共重合体においてその他の単量体（ｂ２）を用いる場合は、その含有量は通常９５モル％以下、好ましくは８０〜２モル％である。
【００１８】
（ｂ１）には次のものが含まれる。
（ｂ１１）エチレン性不飽和基と水酸基を有する単量体
・（メタ）アクリレート系単量体
Ｃ５〜６３、例えばヒドロキシエチル（メタ）アクリレート、ヒドロキシプロピル（メタ）アクリレート、３−フェノキシ−２−ヒドロキシプロピル（メタ）アクリレート、ジエチレングリコールモノ（メタ）アクリレート、グリセリンモノ（メタ）アクリレート、ポリグリセリン（重合度２〜４）モノ（メタ）アクリレートおよび（メタ）アクリル酸のＥＯおよび／またはＰＯ（２〜２０モル）付加物
・アミド系単量体
Ｃ４〜５０、例えばＮ−メチロール（メタ）アクリルアミド
（ｂ１２）エチレン性不飽和基とイソシアネート基を有する単量体
・（メタ）アクリロイルモノイソシアネート系単量体
Ｃ４〜３０、例えば（メタ）アクリロイルイソシアネート、（メタ）アクリロイルオキシエチルイソシアネート、およびポリイソシアネート化合物（前記のもの）と水酸基含有エチレン性不飽和化合物［例えば前記（ｂ１１）、ペンタエリスリトールトリ（メタ）アクリレートおよびジペンタエリスリトールポリ（メタ）アクリレート（官能基数２〜５）］の反応物（Ｍｎ２００〜５，０００）
【００１９】
（ｂ１３）エチレン性不飽和基とカルボキシル基および／またはそのアルキル（Ｃ１〜３）エステル基を有する単量体
・脂肪族不飽和カルボン酸
Ｃ３〜３０、例えば（メタ）アクリル酸、（メタ）アクリル酸ダイマー、（メタ）アクリロイロキシエチルコハク酸、（メタ）アクリロイロキシエチルアジピン酸、無水マレイン酸およびω−カルボキシ−［ポリ（ｎ＝２〜１０）］カプロラクトンモノ（メタ）アクリレート
・脂環式不飽和カルボン酸
Ｃ８〜４０、例えばテトラヒドロ無水フタル酸、メチルテトラヒドロ無水フタル酸および２−（メタ）アクリロイロキシエチルヘキサヒドロフタル酸
・芳香族不飽和カルボン酸
Ｃ９〜４０、例えばビニル安息香酸および２−（メタ）アクリロイロキシエチルフタル酸］
・アルキル（Ｃ１〜３）エステル
上記不飽和カルボン酸のアルキル（Ｃ１〜３）エステル
（ｂ１４）エチレン性不飽和基とエポキシ基を有する単量体
・モノエポキシド
Ｃ５〜３０、例えばグリシジル（メタ）アクリレートおよびアリルグリシジルエーテル
・ポリグリシジルエーテルのモノ（メタ）アクリレート化物
ジグリシジルエーテル［Ｃ８〜１５０、例えば（ポリ）（ｎ＝１〜２０）エチレングリコールジグリシジルエーテル、ポリ（ｎ＝１〜２０）プロピレングリコールジグリシジルエーテル、ネオペンチルグリコールジグリシジルエーテル、１，６−ヘキサンジオールジグリシジルエーテル、グリセリンジグリシジルエーテル、水添ビスフェノールＡジグリシジルエーテル、ビスフェノールＡジグリシジルエーテルおよびビスフェノールＡのＡＯ２〜３０モル付加物のジクリシジルエーテル］および３価またはそれ以上のポリグリシジルエーテル［Ｃ１２〜１５０、例えばグリセリントリグリシジルエーテルおよびトリメチロールプロパントリグリシジルエーテル］のモノ（メタ）アクリレート化物
・脂環式エポキシ化合物のモノ（メタ）アクリレート化物
脂環式エポキシ化合物［Ｃ６〜３０、例えばビニルシクロヘキセンジエポキシド、ジシクロペンタジエンジエポキシド、３，４−エポキシシクロヘキシルメチル−３’，４’−エポキシシクロヘキサンカルボキシレートおよび３，４−エポキシ−６−メチルシクロヘキシルメチル−３’，４’−エポキシ−６’−メチルシクロヘキサンカルボキシレート］のモノ（メタ）アクリレート化物
【００２０】
（ｂ２）には（ｂ１）を除く次のものが含まれる。
（ｂ２１）アクリル単量体
モノ（メタ）アクリレート〔例えば（シクロ）アルキル（メタ）アクリレート［Ｃ４〜１００、例えばメチル（メタ）アクリレート、エチル（メタ）アクリレート、ｎ−およびｉ−ブチル（メタ）アクリレート、シクロヘキシル（メタ）アクリレート、２−エチルヘキシル（メタ）アクリレート、イソデシル（メタ）アクリレート、ラウリル（メタ）アクリレート、オクタデシル（メタ）アクリレート、イソボニルメタアクリレートおよびステアリルジエチレングリコール（メタ）アクリレート］、芳香環含有（メタ）アクリレート［Ｃ８〜１００、例えばベンジル（メタ）アクリレート、フェニルエチル（メタ）アクリレート、フェノキシジエチレングリコール（メタ）アクリレート、ノニルフェノキシテトラプロピレングリコール（メタ）アクリレートおよびビフェニルエチレングリコール（メタ）アクリレート］；多官能（２〜６またはそれ以上）（メタ）アクリレート〔分子量１０６〜Ｍｎ５，０００、例えば（ポリ）オキシエチレン（重合度１〜１００）ジ（メタ）アクリレート、（ポリ）オキシプロピレン（重合度１〜１００）ジ（メタ）アクリレート、２，２−ビス（４−ヒドロキシエチルフェニル）プロパンジ（メタ）アクリレートおよびトリメチロールプロパントリ（メタ）アクリレート
【００２１】
（ｂ２２）アミド単量体
Ｃ３〜３０、例えば（メタ）アクリルアミドおよびその誘導体［例えば、Ｎ，Ｎ−ジブチル（メタ）アクリルアミド、シクロヘキシル（メタ）アクリルアミド、Ｎ−メチル（メタ）アクリルアミドおよびジアセトンアクリルアミド］
（ｂ２３）シアノ基含有単量体
Ｃ３〜３０、例えば（メタ）アクリロニトリル、２−シアノエチル（メタ）アクリレートおよび２−シアノエチルアクリルアミド
（ｂ２４）スチレン系単量体
Ｃ８〜３０、例えばスチレン、α−メチルスチレン、ビニルトルエン、ｐ−ヒドロキシスチレンおよびジビニルベンゼン
（ｂ２５）ジエン単量体
Ｃ４〜３０、例えばブタジエン、イソプレンおよびクロロプレン
（ｂ２６）ビニルエステル単量体
Ｃ４〜３０、例えば酢酸ビニル、プロピオン酸ビニルおよび酪酸ビニル
（ｂ２７）エポキシ基含有単量体
Ｃ６〜３０、例えばグリシジル（メタ）アクリレートおよびアリルグリシジルエーテル
【００２２】
（ｂ２８）オレフィン炭化水素
Ｃ２〜３０、例えばエチレン、プロピレンおよび１−ブテン
（ｂ２９）ハロゲン含有単量体
Ｃ２〜３０、例えば塩化ビニル、塩化ビニリデン、テトラフルオロエチレン、フッ化ビニリデン、パーフルオロブチル（メタ）アクリレートおよびパーフルオロドデシル（メタ）アクリレート
（ｂ２１０）複素環含有単量体
Ｃ５〜３０、例えばＮ−ビニル−２−ピロリドン、Ｎ−メチロールマレイミドおよびＮ−ビニルスクシンイミド
（ｂ２１１）不飽和ジカルボン酸ジアルキルエステル
Ｃ６〜３０、例えばマレイン酸ジアルキル（Ｃ１〜８）エステルおよびイタコン酸ジアルキル（Ｃ１〜８）エステル
（ｂ２１２）シリル基含有単量体
Ｃ９〜１，０００、例えば３−トリメトキシシリルプロピル（メタ）アクリレート
【００２３】
（ｂ２１３）モノスルホ基含有単量体
Ｃ２〜３０、例えばビニルスルホン酸、（メタ）アリルスルホン酸、スチレンスルホン酸およびアルキル（Ｃ１〜１０）アリルスルホコハク酸
（ｂ２１４）硫酸エステル単量体
Ｃ５〜５０、例えば（メタ）アクリロイルポリ（重合度２〜１５）オキシアルキレン（Ｃ２〜４）硫酸エステルおよびこれらの塩〔アルカリ金属（例えばナトリウムおよびカリウム）塩、アミン（Ｃ１〜１０、例えばトリエタノールアミン）塩および四級アンモニウム［Ｃ４〜１８、例えばテトラアルキル（Ｃ１〜４）アンモニウム］塩〕
【００２４】
（ｂ２１５）３級アミノ基含有アクリル単量体
Ｃ７〜３０、例えばＮ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジエチルアミノプロピル（メタ）アクリレートおよびＮ，Ｎ−ジブチルアミノエチル（メタ）アクリレート
（ｂ２１６）３級アミノ基含有アミド単量体
Ｃ７〜３０、例えばＮ，Ｎ−ジメチルアミノエチル（メタ）アクリルアミドおよびＮ，Ｎ−ジメチルアミノプロピル（メタ）アクリルアミド
（ｂ２１７）その他のカチオン系単量体
Ｃ４〜３０、例えば芳香環含有カチオン性単量体［例えばビニルアニリンおよびｐ−アミノスチレン］、複素環含有カチオン性単量体［例えばＮ−ビニルカルバゾール、ビニルイミダゾールおよび２−ビニルピリジン］およびこれらの塩［無機酸（例えば塩酸、硫酸およびリン酸）塩および有機酸（Ｃ１〜１０、例えばギ酸、酢酸および安息香酸）塩］
【００２５】
（Ｂ）の製造方法について述べる。
（Ｂ）のうち（Ｂ−Ｉ）はエポキシドと（メタ）アクリル酸から公知のエポキシ開環反応で製造することができる。（エポキシ開環反応の条件は後述する。）
【００２６】
（Ｂ−ＩＩ）はポリオール、ポリイソシアネートおよび水酸基含有（メタ）アクリレートから公知のウレタン化反応で製造することができる。（ウレタン化反応の条件は後述する。）
【００２７】
（Ｂ−ＩＩＩ）の製造方法のうち、（Ｂ−ＩＩＩ）の主鎖は、公知のラジカル重合方法（例えば溶液重合、塊状重合および乳化重合）で重合することができる。重合条件は、特に限定されず、一般のラジカル重合の条件で合成できる。例えば、溶液重合の場合は、通常６０〜１５０℃、好ましくは８０〜１３０℃で溶剤（例えばキシレンおよびトルエン）中にエチレン性不飽和基含有単量体（または２種以上の該単量体の混合物）と重合開始剤（例えばパーオキサイドおよびアゾ化合物）を滴下し、２〜１０時間反応させる。溶剤の使用量はエチレン性不飽和基含有単量体の重量に基づいて通常５〜９０％、好ましくは１５〜８０％である。必要により連鎖移動剤を使用することもできる。
連鎖移動剤としては、例えばラウリルメルカプタン、ドデシルメルカプタン、ジフェニルジスルフィドおよび四塩化炭素が挙げられる。
連鎖移動剤の使用量は、エチレン性不飽和基含有単量体の重量に基づいて通常１０％以下、好ましくは０．１〜５％である。
【００２８】
ラジカル重合反応は、常圧、減圧または加圧のいずれの条件下でも行うことができるが、反応時間短縮のため反応温度を高く設定できるとの観点から好ましいのは加圧条件下である。
ラジカル重合反応の進行状況は、臭素価等による二重結合当量およびＭｎの分析、またはガスクロマトグラフィー等による残存単量体量の分析で判断できる。反応終了後は、安全性、臭気の観点から未反応の単量体および重合開始剤を取り除くのが好ましい。取り除く方法としては、例えば未反応の単量体については重合開始剤を追加して重合させる方法および減圧にして留出除去する方法が挙げられる。重合開始剤については温度をさらに上げて（例えば１５０〜２００℃）分解させる方法が挙げられる。
【００２９】
塊状重合の場合は、通常０〜１５０℃、好ましくは１０〜１３０℃でエチレン性不飽和基含有単量体（または２種以上の該単量体の混合物）と重合開始剤（例えばパーオキサイドおよびアゾ化合物）を、２〜１０時間反応させる。必要により連鎖移動剤を使用することもできる。連鎖移動剤の種類と使用量は、溶液重合の場合と同様である。
【００３０】
乳化重合の場合は、通常０〜１５０℃、好ましくは５０〜１００℃で水中にエチレン性不飽和基含有単量体（または２種以上の該単量体の混合物）と重合開始剤（例えばパーオキサイドおよびアゾ化合物）と乳化剤を滴下し、２〜１０時間反応させる。必要により連鎖移動剤を使用することもできる。連鎖移動剤の種類と使用量は、溶液重合の場合と同様である。
乳化重合において用いられる乳化剤としては、非イオン性界面活性剤、アニオン性界面活性剤、カチオン性界面活性剤および両性界面活性剤が挙げられる。
【００３１】
非イオン性界面活性剤としては、ＡＯ付加型ノニオニックス、例えば疎水性基（Ｃ８〜２４またはそれ以上）を有する活性水素原子含有化合物［例えば飽和および不飽和の、高級アルコール（Ｃ８〜１８）、高級脂肪族アミン（Ｃ８〜２４）、高級脂肪酸（Ｃ８〜２４）およびフェノール化合物（Ｃ７〜２４）：例えばアルキルもしくはアルケニル（例えばドデシル、ステアリル、オレイル）アルコールおよびアミン、アルカンもしくはアルケン酸（例えばラウリン、ステアリンおよびオレイン酸）］およびアルキルもしくはアルケニルフェノールの（ポリ）オキシアルキレン誘導体［ＡＯ（Ｃ２〜４、例えばＥＯ、ＰＯ、ブチレンオキシドおよびこれらの２種以上の併用、とくにＥＯ）（１〜５００モルまたはそれ以上）付加物（分子量１７４〜Ｍｎ３０，０００）、およびポリアルキレングリコール（例えばポリエチレングリコール；分子量１５０〜Ｍｎ６，０００）の高級脂肪酸モノ−およびジ−エステル］；多価アルコール（２価〜８価またはそれ以上、例えばエチレングリコール、グリセリン、トリメチロールプロパン、ペンタエリスリトール、ソルビタンおよびショ糖）の高級脂肪酸（上記）エステルの（ポリ）オキシアルキレン誘導体（同上；分子量３２０〜Ｍｎ３０，０００；例えばツイーン型ノニオニックス）；高級脂肪酸（上記）の（アルカノール）アミドの（ポリ）オキシアルキレン誘導体（同上；分子量３３０〜Ｍｎ３０，０００）；多価アルコール（上記）アルキル（Ｃ３〜６０）エーテルの（ポリ）オキシアルキレン誘導体（同上；分子量１８０〜Ｍｎ３０，０００）；およびポリオキシプロピレンポリオール［多価アルコール（上記）およびポリアミン（ジアミンおよび３個〜５個またはそれ以上の１級および／または２級アミノ基を有するポリアミン）のポリオキシプロピレン誘導体（例えばポリプロピレングリコールおよびエチレンジアミンＰＯ付加物；Ｍｎ５００〜５，０００）］のポリオキシエチレン誘導体（Ｍｎ１，０００〜３０，０００）［プルロニック型およびテトロニック型ノニオニックス］；多価アルコール（Ｃ３〜６０）型ノニオニックス、例えば多価アルコール（上記）の脂肪酸（Ｃ８〜２０）エステル、多価アルコール（上記）アルキル（Ｃ３〜６０）エーテル、および脂肪酸（上記）アルカノールアミド；並びに
アミンオキシド型ノニオニックス、例えば（ヒドロキシ）アルキル（Ｃ１０〜  １８：ドデシル、ステアリル、オレイル、２−ヒドロキシドデシル等）ジ（ヒ  ドロキシ）アルキル（Ｃ１〜３：メチル、エチル、２−ヒドロキシエチル等）  アミンオキシドなどが挙げられる。
【００３２】
アニオン性界面活性剤としては、カルボン酸（塩）、例えば高級脂肪酸（Ｃ８〜２４）、エーテルカルボン酸［高級アルコール（Ｃ８〜１８）またはそのＡＯ付加物、例えばＥＯ（１〜１０モル）付加物  のカルボキシメチル化物］、およびそれらの塩；硫酸エステル塩、例えば上記の高級アルコールまたはそのＡＯ付加物の硫酸エステル塩（アルキルおよびアルキルエーテルサルフェート、例えばラウリル硫酸ナトリウム）、硫酸化油（天然の不飽和油脂または不飽和のロウをそのまま硫酸化して中和した塩）、硫酸化脂肪酸エステル（不飽和脂肪酸の低級アルコールエステルを硫酸化して中和した塩）および硫酸化オレフィン（Ｃ１２〜１８のオレフィンを硫酸化して中和した塩）；スルホン酸塩、例えばアルキルベンゼンスルホン酸塩（例えばドデシルベンゼンスルホン酸ナトリウム）、アルキルナフタレンスルホン酸塩、スルホコハク酸ジアルキルエステル型、α−オレフィン（Ｃ１２〜１８）スルホン酸  塩およびＮ−アシル−Ｎ−メチルタウリン（例えばイゲポンＴ型）；並びにリン酸エステル塩、例えば上記の高級アルコールもしくはそのＡＯ付加物［例えばＥＯ（１〜１０モル）付加物］またはアルキル（Ｃ４〜６０）フェノールのＡＯ付加物（同上）のリン酸エステル塩（アルキル、アルキルエーテルおよびアルキルフェニルエーテルホスフェート）などが挙げられる。
【００３３】
カチオン性界面活性剤としては、第４級アンモニウム塩型カチオニックス、例えばテトラアルキルアンモニウム塩（Ｃ１１〜１００）、例えばアルキル（Ｃ８〜１８：ラウリル、ステアリル等）トリメチルアンモニウム塩およびジアルキル（Ｃ８〜１８：デシル、オクチル等）ジメチルアンモニウム塩；トリアルキルベンジルアンモニウム塩（Ｃ１７〜８０）、例えばラウリルジメチルベンジルアンモニウム塩、ステアリルベンジルジメチルアンモニウム塩およびジステアリルベンジルメチルアンモニウム塩；アルキル（Ｃ８〜６０）ピリジニウム塩、例えばセチルピリジニウム塩；（ポリ）オキシアルキレン（Ｃ２〜４、重合度１〜１００またはそれ以上）トリアルキルアンモニウム塩（Ｃ１２〜１００）、例えばポリオキシエチレンラウリルジメチルアンモニウム塩；およびアシル（Ｃ８〜１８）アミノアルキル（Ｃ２〜４）もしくはアシル（Ｃ８〜１８）オキシアルキル（Ｃ２〜４）トリ［（ヒドロキシ）アルキル（Ｃ１〜４）］アンモニウム塩、例えばステアラミドエチルジエチルメチルアンモニウム塩（サパミン型４級アンモニウム塩）［これらの塩には、例えばハライド（例えばクロライドおよびブロマイド）、アルキルサルフェート（例えばメトサルフェート）および有機酸（下記）の塩が含まれる］；並びに、アミン塩型カチオニックス：１〜３級アミン［例えば高級脂肪族アミン（Ｃ１２〜６０：ラウリル、ステアリルおよびセチルアミン、硬化牛脂アミン、ロジンアミン等）、脂肪族アミン（Ｃ８〜２０）の（ポリ）オキシアルキレン誘導体（上記；ＥＯ付加物など）、およびアシルアミノアルキルもしくはアシル（Ｃ８〜１８）オキシアルキルジ（ヒドロキシ）アルキル（上記）アミン（例えばステアロイロキシエチルジヒドロキシエチルアミンおよびステアラミドエチルジエチルアミン）］の、無機酸（塩酸、硫酸、硝酸およびリン酸など）塩および有機酸（Ｃ２〜２２：酢酸、プロピオン、ラウリン、オレイン、コハク、アジピンおよびアゼライン酸、安息香酸など）塩などが挙げられる。
【００３４】
両性界面活性剤としては、カルボン酸（塩）型アンフォテリックス、例えばアミノ酸型アンフォテリック  ス、例えばアルキル（Ｃ８〜１８）アミノプロピオン酸（塩）、およびベタイン型アンフォテリックス、例えばアルキル（同上）ジ（ヒドロキシ）アルキル（上記）ベタイン（例えばアルキルジメチルベタインおよびアルキルジヒドロキシエチルベタイン）；硫酸エステル（塩）型アンフォテリックス、例えばアルキル（同上）アミンの硫酸エステル（塩）、およびヒドロキシアルキル（Ｃ２〜４：ヒドロキシエチル等）イミダゾリン硫酸エステル（塩）；スルホン酸（塩）型アンフォテリックス、例えばアルキル（同上：ペンタデシル等）スルフォタウリン、およびイミダゾリンスルホン酸（塩）；並びにリン酸エステル（塩）型アンフォテリックス、例えばグリセリン高級脂肪酸（上記）エステルのリン酸エステル（塩）などが挙げられる。
【００３５】
これらのうち乳化物の安定性の観点から好ましいのは非イオン性およびアニオン性界面活性剤である。
【００３６】
（Ｂ−ＩＩＩ）の主鎖のＭｎは、本発明の組成物のハンドリング性および耐汚染性の観点から好ましくは５，０００〜２００，０００、さらに好ましくは１０，０００〜１００，０００、とくに好ましくは２０，０００〜７０，０００である。
【００３７】
（Ｂ−ＩＩＩ）は、上記（Ｂ−ＩＩＩ）の主鎖に対して、下記の（１）ウレタン化反応、（２）エステル化反応または（３）エポキシ開環反応で側鎖、または側鎖および末端に（メタ）アクリロイル基を導入する方法で製造することができる。
【００３８】
（１）ウレタン化反応により製造される（Ｂ−ＩＩＩ）
（１−１）前記単量体（ｂ１１）からなる（共）重合体（水酸基含有成分）と前記単量体（ｂ１２）（イソシアネート基含有成分）とのウレタン化反応物
（ｂ１１）のうち電子線での硬化性の観点から好ましいのは（メタ）アクリレート系単量体、さらに好ましいのはヒドロキシエチル（メタ）アクリレートおよびヒドロキシプロピル（メタ）アクリレートである。（ｂ１２）のうち好ましいのは、ポリイソシアネート化合物と水酸基含有エチレン性不飽和化合物との反応物、さらに好ましいのは、ポリイソシアネート化合物とヒドロキシエチル（メタ）アクリレート、ペンタエリスリトールトリ（メタ）アクリレートおよび／またはジペンタエリスリトールテトラ（メタ）アクリレートとの反応物である。
（１−２）前記単量体（ｂ１２）からなる（共）重合体（イソシアネート基含有成分）と前記単量体（ｂ１１）（水酸基含有成分）とのウレタン化反応物
（ｂ１２）のうち好ましいのは、（メタ）アクロイルイソシアネートおよび（メタ）アクロイルオキシエチルイソシアネートである。また、（ｂ１１）のうち好ましいのは、ヒドロキシエチル（メタ）アクリレート、ペンタエリスリトールトリ（メタ）アクリレートおよびジペンタエリスリトールテトラ（メタ）アクリレートである。
【００３９】
上記（１）のウレタン化反応におけるイソシアネート基と水酸基の当量比は、特に限定されないが、通常１：１０〜１０：１、耐汚染性の観点から好ましくは１：５〜２：１、さらに好ましくは１：４〜１：１である。
【００４０】
該ウレタン化反応の条件は、特に限定されず一般的なウレタン化反応の条件でよい。例えば、イソシアネート成分と水酸基含有成分を混合し、通常４０〜１５０℃、好ましくは８０〜１２０℃で、６〜２０時間反応させて目的物を製造することができる。必要により、ウレタン化触媒［例えば金属化合物（例えばジブチルチンオキサイドおよびテトラブチルチタン）および３級アミン（例えばトリブチルアミンおよびテトラエチルエチレンジアミン）］および溶剤（例えばメチルエチルケトンおよび酢酸エチル）を使用することもできる。ウレタン化触媒の使用量は、イソシアネート成分と水酸基含有成分の合計重量に基づいて金属化合物では通常５％以下、好ましくは０．００１〜１％、３級アミンでは通常１０％以下、好ましくは０．１〜５％、また、溶剤の使用量は、イソシアネート成分と水酸基含有成分の合計重量に基づいて通常５，０００％以下、好ましくは５〜１，０００％である。
ウレタン化反応は、常圧、減圧または加圧のいずれでも行うことができる。ウレタン化反応の進行状況は、例えば反応系のＮＣＯ％および水酸基価を測定するか、あるいはガスクロマトグラフィー等で反応系中の（ｂ１１）または（ｂ１２）のいずれかの量を調べることにより判断することができる。
【００４１】
（２）エステル化反応により製造される（Ｂ−ＩＩＩ）
（２−１）前記単量体（ｂ１１）からなる（共）重合体と（メタ）アクリル酸および／またはそのアルキル（Ｃ１〜３）エステルとのエステル化反応物および／またはエステル交換反応物
該（メタ）アクリル酸および／またはそのアルキル（Ｃ１〜３）エステルのうち反応速度の観点から好ましいのは（メタ）アクリル酸である。
（２−２）前記単量体（ｂ１３）からなる（共）重合体と前記単量体（ｂ１１）とのエステル化反応物および／またはエステル交換反応物
（ｂ１３）のうち、好ましいのは脂肪族不飽和カルボン酸および脂環式不飽和カルボン酸、さらに好ましいのは（メタ）アクリル酸、（メタ）アクリル酸ダイマー、無水マレイン酸、テトラヒドロ無水フタル酸、メチルテトラヒドロ無水フタル酸である。
【００４２】
上記（２）のエステル化反応における水酸基とカルボキシル基もしくはエステル基の当量比は、特に限定されないが、通常１：１０〜１０：１、耐汚染性の観点から好ましくは１：５〜５：１、さらに好ましくは１：４〜４：１である。
【００４３】
エステル化反応の条件は、特に限定されず、一般的なエステル化反応の条件でよい。例えば、水酸基含有成分とカルボキシル基もしくはエステル基含有成分を混合し、エステル化触媒［好ましくは酸触媒（例えばパラトルエンスルホン酸および硫酸）］を使用して、通常５０〜１５０℃、好ましくは７０〜１３０℃で８〜２０時間反応させて目的物を製造することができる。エステル化触媒の使用量は水酸基含有成分とカルボキシル基もしくはエステル基含有成分との混合物の重量に基づいて通常２０％以下、好ましくは１０〜０．５％である。また、必要により溶剤（例えばトルエンおよびベンゼン）を使用することもできる。溶剤の使用量は、水酸基含有成分とカルボキシル基もしくはエステル基含有成分との混合物の重量に基づいて通常５００％以下、好ましくは５〜２００％である。
【００４４】
エステル化反応は、常圧、減圧、加圧のいずれでも行うことができるが、減圧下の方が反応時間を短くできるため好ましい。反応の最終段階における減圧度は、好ましくは３０ｍｍＨｇ以下、特に好ましくは１０ｍｍＨｇ以下である。エステル化反応の進行状況は、例えば反応系から留出する水の量、反応系の酸価および反応系のＭｎで判断できる。また、ガスクロマトグラフィー等での（メタ）アクリル酸および／またはそのアルキル（Ｃ１〜３）エステルまたは（ｂ１３）のいずれかの量を調べてもよい。反応終了後、未反応の（メタ）アクリル酸および／またはそのアルキル（Ｃ１〜３）エステルおよび（ｂ１３）は取り除いておくことが好ましい。
（メタ）アクリル酸および／またはそのアルキル（Ｃ１〜３）エステルを取り除く方法としては、アルカリ水（例えば、苛性ソーダ水、アンモニア水および炭酸水素ナトリウム水）で洗浄する方法、減圧にして留出させる方法およびＥＯと反応させる方法が挙げられる。これらのうちアルカリ水で洗浄するとエステル化の際の酸触媒も取り除けるため好ましい。（ｂ１３）を取り除く方法としては減圧にして留出させる方法が挙げられる。
【００４５】
（３）エポキシ開環反応により製造される（Ｂ−ＩＩＩ）
（３−１）前記単量体（ｂ１４）からなる（共）重合体と（メタ）アクリル酸および／またはそのアルキル（Ｃ１〜３）エステルとのエポキシ開環反応物
（ｂ１４）のうち好ましいのは、アリルグリシジルエーテル、およびとくに好ましいのはグリシジル（メタ）アクリレートである。
（３−２）前記単量体（ｂ１３）からなる（共）重合体と前記単量体（ｂ１４）とのエポキシ開環反応物
【００４６】
上記（３）のエポキシ開環反応におけるエポキシ基とカルボキシル基もしくはエステル基の当量比は、特に限定されないが、通常１：１０〜１０：１、耐汚染性の観点から、好ましくは１：５〜５：１、特に好ましくは１：４〜４：１である。
【００４７】
エポキシ開環反応の条件は、特に限定されず、一般的なエポキシ開環反応の条件でよい。例えば、エポキシ基含有成分とカルボキシル基含有成分を混合し、４０〜１５０℃、好ましくは８０〜１２０℃で、６〜４０時間反応させて目的物を製造することができる。必要によりエポキシ開環触媒（例えばトリフェニルホスフィン、トリフルオロボランおよびトリブチルアミン）および溶剤（例えばメチルエチルケトンおよび酢酸エチル）を使用することができる。
【００４８】
エポキシ開環反応は、常圧、減圧、加圧のいずれでも行うことができる。エポキシ開環反応の進行状況は、例えばエポキシ当量および酸価を測定することにより判断できる。また、ガスクロマトグラフィー等で（ｂ１３）または（ｂ１４）のいずれかの量を調べてもよい。反応終了後、未反応の（ｂ１３）および（ｂ１４）は取り除いておくのが好ましい。（ｂ１３）を取り除く方法としては、アルカリ水（例えば苛性ソーダ水、アンモニア水および炭酸水素ナトリウム水）で洗浄する方法、減圧にして留出させる方法、およびＥＯと反応させる方法が挙げられる。（ｂ１４）を取り除く方法としては、減圧にして留出させる方法およびアクリル酸等で反応させる方法が挙げられる。
【００４９】
上記（１）〜（３）のうち分子量制御と精製の観点から好ましいのは、（１）、およびとくに好ましいのは（３）である。
（３）のうち好ましいのは、（ｂ１４）からなる（共）重合物と（メタ）アクリル酸および／またはそのアルキル（Ｃ１〜３）エステルとのエポキシ開環反応物、さらに好ましいのはグリシジル（メタ）アクリレートからなる（共）重合物とアクリル酸の開環反応物である。
【００５０】
（Ｂ−ＩＩＩ）は水溶液、ラテックス状および塊状などいずれの形態でもよい。水溶液またはラテックス状の場合の固形分含量は通常５〜８０重量％、好ましくは２０〜６０重量％である。
【００５１】
（Ｂ）のＴｇは２０〜２００℃であり、（Ｂ−Ｉ）の場合は、使用するエポキシを選択（分子量、ベンゼン環の数等）することにより、（Ｂ−ＩＩ）の場合は、イソシアネートの種類、水酸基含有成分の種類と分子量を選択することにより、また、（Ｂ−ＩＩＩ）の場合は、上記（ｂ）の１種または２種以上の組合せを選択することにより該範囲に調整することができる。
上記（Ｂ）のうち、Ｔｇの調整が容易であるとの観点から好ましいのは（Ｂ−ＩＩＩ）である。
【００５２】
（Ｂ）は、１分子中に２個以上、好ましくは３個以上、さらに好ましくは７個以上の（メタ）アクリロイル基を有する。（メタ）アクリロイル基が２個未満では、耐溶剤性（本発明の組成物を硬化させてなる硬化物の耐溶剤性、以下同じ）が悪くなる。
【００５３】
（Ｂ）中の（メタ）アクリロイル基濃度（ｍｅｑ／ｇ）は、硬化反応性、耐溶剤性および硬化収縮の観点から好ましくは０．５〜１０、さらに好ましくは１〜７、とくに好ましくは３〜６である。
ここにおいて（メタ）アクリロイル基濃度とは、（Ｂ）１ｇ中の（メタ）アクリロイル基のミリ当量を表し、具体的には下記の式から算出する。
（メタ）アクリロイル基濃度（ｍｅｑ／ｇ）＝［（Ｂ）１分子中の平均
（メタ）アクリロイル基数］×１，０００／［（Ｂ）のＭｎ］
【００５４】
本発明の組成物は（Ａ）および（Ｂ）からなり、その重量比は、硬化物の耐摩耗性および可撓性の観点から好ましくは３／９７〜８０／２０、さらに好ましくは５／９５〜６０／４０である。
【００５５】
本発明の組成物は本発明の効果を阻害しない範囲で必要により、さらに電子線反応性樹脂（Ｃ）を加えることができる。（Ｃ）は、Ｔｇが２０℃未満または２００℃を超えるものであり、具体的には下記のものが挙げられ、これらは１種単独でも２種以上の併用でもいずれでもよい。
【００５６】
（Ｃ１）モノ（メタ）アクリレート
（Ｃ１１）Ｃ４〜５０のアルキル（メタ）アクリレート
例えばラウリル（メタ）アクリレートおよびステアリル（メタ）アクリレート（Ｃ１２）Ｃ１〜３０の脂肪族モノオールのＡＯ（Ｃ２〜４）１〜３０モル付加物の（メタ）アクリレート
例えばラウリルアルコールのＥＯ２モル付加物の（メタ）アクリレートおよびラウリルアルコールのＰＯ３モル付加物の（メタ）アクリレート
（Ｃ１３）Ｃ６〜３０の［アルキル（Ｃ１〜２０）］フェノールのＡＯ（Ｃ２〜４）１〜３０モル付加物の（メタ）アクリレート
例えばフェノールのＰＯ３モル付加物の（メタ）アクリレートおよびノニルフェノールのＥＯ１モル付加物の（メタ）アクリレート
（Ｃ１４）Ｃ６〜３０の脂環式モノオールの（メタ）アクリレート
例えばシクロヘキシル（メタ）アクリレートおよびイソボルニル（メタ）アクリレート
【００５７】
（Ｃ２）ジ（メタ）アクリレート
（Ｃ２１）（ポリ）オキシアルキレン（Ｃ２〜４）（分子量６２〜Ｍｎ３，０００）のジ（メタ）アクリレート
例えばポリエチレングリコール（Ｍｎ４００）のジ（メタ）アクリレート、ポリプロピレングリコール（Ｍｎ２００）のジ（メタ）アクリレートおよびポリテトラメチレングリコール（Ｍｎ６５０）のジ（メタ）アクリレート
（Ｃ２２）ビスフェノールＡのＡＯ（Ｃ２〜４）２〜３０モル付加物のジ（メタ）アクリレート
例えばビスフェノールＡのＥＯ２モル付加物のジ（メタ）アクリレートおよびビスフェノールＡのＰＯ４モル付加物のジ（メタ）アクリレート
（Ｃ２３）Ｃ２〜３０の脂肪族ジオールのジ（メタ）アクリレート
例えばネオペンチルグリコールジ（メタ）アクリレートおよび１，６−ヘキサンジオールジ（メタ）アクリレート
（Ｃ２４）Ｃ６〜３０の脂環式ジオールのジ（メタ）アクリレート
例えばジメチロールトリシクロデカンジ（メタ）アクリレート、シクロヘキサンジメタノールジ（メタ）アクリレートおよび水素化ビスフェノールＡのジ（メタ）アクリレート
【００５８】
（Ｃ３）ポリ（ｎ＝３〜６またはそれ以上）（メタ）アクリレート
（Ｃ３１）Ｃ３〜４０の多価（３価〜６価またはそれ以上）アルコールのポリ（メタ）アクリレート
例えばトリメチロールプロパントリ（メタ）アクリレート、グリセリントリ（メタ）アクリレート、トリメチロールプロパンＰＯ３モル付加物のトリ（メタ）アクリレート、トリメチロールプロパンＥＯ３モル付加物のトリ（メタ）アクリレート、ペンタエリスリトールトリ（メタ）アクリレート、ペンタエリスリトールテトラ（メタ）アクリレート、ペンタエリスリトールＥＯ４モル付加物のテトラ（メタ）アクリレートおよびジペンタエリスリトールヘキサ（メタ）アクリレート
【００５９】
（Ｃ４）ポリエステル（メタ）アクリレート
多価（２価〜４価）カルボン酸、多価（２価〜６価）アルコールおよび（メタ）アクリロイル基含有化合物とのエステル化により得られる複数のエステル結合と複数の（メタ）アクリロイル基を有する分子量１５０〜Ｍｎ４，０００のポリエステル（メタ）アクリレート
多価（２価〜４価）カルボン酸としては、例えば脂肪族多価カルボン酸［Ｃ３〜２０、例えばマレイン酸（無水物）、アジピン酸、セバシン酸、コハク酸、マレイン酸およびジペンタエリスリトールジカルボン酸（ジペンタエリスリートールと酸無水物の反応物）］、脂環式多価カルボン酸［Ｃ５〜３０、例えばシクロヘキサンジカルボン酸、テトラヒドロ（無水）フタル酸およびメチルテトラヒドロ（無水）フタル酸］および芳香族多価カルボン酸［Ｃ８〜３０、例えばイソフタル酸、テレフタル酸、フタル酸（無水物）およびトリメリット酸（無水物）］が挙げられる。
【００６０】
多価（２価〜６価）アルコールとしては、Ｃ２〜３０、例えば２価アルコール〔例えばＣ２〜１２の脂肪族２価アルコール［（ジ）アルキレングリコール、例えばエチレングリコール、  ジエチレングリコール、プロピレングリコール、１，６−ヘキサンジオール、ネオペンチルグリコールおよびドデカンジオール］；Ｃ６〜１０の脂環式２価アルコール［例えば１，４−シクロヘキサンジオールおよびシクロヘキサンジメタノール］；およびＣ８〜２０の芳香族２価アルコール［例えばキシリレングリコールおよびビス（ヒドロキシエチル）ベンゼン］〕および３価〜８価またはそれ以上の多価アルコール〔例えば（シクロ）アルカンポリ  オールおよびそれらの分子内もしくは分子間脱水物［例えばグリセリン、トリメチロールプロパン、ペンタエリスリトール、ソルビタン、ソルビトール、ジペンタエリスリトールおよびジグリセリンその他のポリグリセリン］および糖類およびその誘導体［例えばショ糖、グルコース、フラクトース、マンノース、ラクトース、およびグリコシド（メチルグルコシド等）］〕が挙げられる。
（メタ）アクリロイル基含有化合物としては、Ｃ２〜３０、例えば（メタ）アクリル酸およびヒドロキシメチル（メタ）アクリレート挙げられる。
【００６１】
（Ｃ５）主鎖および／または側鎖にエチレン性不飽和基を有するブタジエン重合体［例えばポリブタジエン（Ｍｎ５００〜５００，０００）］
（Ｃ６）ジメチルポリシロキサンの主鎖および／または側鎖にエチレン性不飽和基を有するシロキサン重合体［Ｍｎ３００〜２０，０００、例えばジメチルポリシロキサンジ（メタ）アクリレート］
【００６２】
これらのうち電子線による硬化性、硬化物の耐汚染性の観点から好ましいのは、（Ｃ２）、（Ｃ３）および（Ｃ４）である。
（Ｃ）の使用量は、（Ｂ）の重量に基づいて反応性の観点から通常３００％以下、さらに好ましくは２０〜２００％、とくに好ましくは３０〜１２０％である。
【００６３】
本発明の組成物は、本発明の効果を阻害しない範囲で必要によりさらに塗料、インキに通常添加される添加剤（Ｄ）として、（Ａ）以外の無機微粒子（無機顔料を含む）（Ｄ１）、有機顔料（Ｄ２）、分散剤（Ｄ３）、消泡剤（Ｄ４）、レベリング剤（Ｄ５）、シランカップリング剤（Ｄ６）、チクソトロピー性付与剤（増粘剤）（Ｄ７）、スリップ剤（Ｄ８）、酸化防止剤（Ｄ９）および紫外線吸収剤（Ｄ１０）を任意に加えることができる。
【００６４】
（Ｄ１）としては、カーボンブラック（例えばチャンネルブラック、ファーネスブラック、サーマルブラックおよびアセチレンブラック）、シリカ（例えば微粉ケイ酸、含水ケイ酸、ケイ藻およびコロイダルシリカ）、ケイ酸塩（例えば微粉ケイ酸マグネシウム、タルク、ソープストーン、ステアライト、ケイ酸カルシウム、アルミノケイ酸マグネシウムおよびアルミノケイ酸ソーダ）、炭酸塩〔例えば沈降性（活性、乾式、重質または軽質）炭酸カルシウムおよび炭酸マグネシウム〕、クレー（例えばカオリン質クレー、セリサイト質クレー、バイロフィライト質クレー、モンモリロナイト質クレー、ベントナイトおよび酸性白土）、硫酸塩［例えば硫酸アルミニウム（例えば硫酸バンドおよびサチンホワイト）、硫酸バリウム（例えばバライト粉、沈降性硫酸バリウムおよびリトポン）、硫酸マグネシウムおよび硫酸カルシウム（石コウ）（例えば無水石コウおよび半水石コウ）］、鉛白、雲母粉、亜鉛華、、酸化チタン、活性フッ化カルシウム、セメント、石灰、亜硫酸カルシウム、二硫化モリブデン、アスベスト、ガラスファイバー、ロックファイバーおよびマイクロバルーンが挙げられる。
【００６５】
これらのうち硬化物の耐擦傷性および着色の観点から好ましいのはシリカ、ケイ酸塩、炭酸塩、硫酸塩、マイカおよび酸化チタン、さらに好ましいのはシリカ、炭酸カルシウム、硫酸バリウムおよび酸化チタンである。（Ｄ１）は、２種以上併用してもよく、また２種以上が複合化（例えばシリカに酸化チタンを融着）されたものでもよい。（Ｄ１）の形状は、特に限定されず、例えば不定形状、中空状、多孔質状、花弁状、凝集状、造粒状および球状のいずれでもよい。
（Ｄ１）の使用量は組成物の全重量に基づいて、通常５０％以下、硬化物（本発明の組成物を硬化させてなる硬化物、例えば硬化被膜、以下同じ）の可撓性の観点から好ましくは０．５〜３０％、さらに好ましくは１〜２５％である。
【００６６】
（Ｄ２）としては、下記のものが挙げられる。
（１）アゾ系顔料
不溶性モノアゾ顔料（例えばトルイジンレッド、パーマネントカーミンＦＢおよびファストエローＧ）、不溶性ジスアゾ顔料（例えばジスアゾイエローＡＡＡおよびジスアゾオレンジＰＭＰ）、アゾレーキ（溶性アゾ顔料）（例えばレーキレッドＣおよびブリリアントカーミン６Ｂ）、縮合アゾ顔料およびキレートアゾ顔料
（２）多環式顔料
多環式顔料、例えばフタロシアニンブルー、インダントロンブルー、キナクリドンレッドおよびジオキサジンバイオレット
（３）染つけレーキ
塩基性染料（例えばビクトリアピュアブルーＢＯレーキ）および酸性染料（例えばアルカリブルートーナー）
（４）その他
アジン系顔料（例えばアニリンブラック）、昼光けい光顔料、ニトロソ顔料、ニトロ顔料および天然顔料
（Ｄ２）の使用量は組成物の全重量に基づいて、通常５０％以下、硬化物の可撓性の観点から好ましくは５〜４０％、さらに好ましくは１０〜３０％である。
【００６７】
（Ｄ３）としては、有機系分散剤［高分子分散剤（Ｍｎ２，０００〜５００，０００）および低分子分散剤（分子量１００〜Ｍｎ２，０００）］および無機系分散剤が挙げられる。
【００６８】
有機系分散剤のうち、高分子分散剤としては、例えばナフタレンスルホン酸塩［例えばアルカリ金属（例えばＮａおよびＫ）塩およびアンモニウム塩］のホルマリン縮合物、ポリスチレンスルホン酸塩（上記に同じ）、ポリアクリル酸塩（上記に同じ）、ポリカルボン酸塩（上記に同じ）、カルボキシメチルセルロース（Ｍｎ１，０００〜１０，０００）およびポリビニルアルコール（Ｍｎ１，０００〜１００，０００）が挙げられる。
【００６９】
有機系分散剤のうち、低分子分散剤としては、下記のものが挙げられる。
（１）ポリオキシアルキレン型
脂肪族アルコール（Ｃ４〜３０）、［アルキル（Ｃ１〜３０）］フェノール、脂肪族（Ｃ４〜３０）アミンおよび脂肪族（Ｃ４〜３０）アミドのＡＯ（Ｃ２〜４）１〜３０モル付加物
脂肪族アルコールとしては例えばｎ−、ｉ−、ｓｅｃ−およびｔ−ブタノール、オクタノールおよびドデカノール、アルキルフェノールとしては例えばメチルフェノールおよびノニルフェノール、脂肪族アミンとしては、例えばラウリルアミンおよびメチルステアリルアミンおよび脂肪族アミドとしては、例えばステアリン酸アミドが挙げられる。
（２）多価アルコール型
Ｃ４〜３０の脂肪酸（例えばラウリン酸およびステアリン酸）と多価（２価〜６価またはそれ以上）アルコール（例えばグリセリン、ペンタエリスリトール、ソルビットおよびソルビタン）のモノエステル化合物
（３）カルボン酸塩型
Ｃ４〜３０の脂肪酸（前記に同じ）のアルカリ金属（前記に同じ）塩
（４）硫酸エステル型
Ｃ４〜３０の脂肪族アルコール（前記に同じ）および脂肪族アルコールのＡＯ（Ｃ２〜４）１〜３０モル付加物の硫酸エステルアルカリ金属（前記に同じ）塩等
【００７０】
（５）スルホン酸塩型
［アルキル（Ｃ１〜３０）］フェノール（前記に同じ）のスルホン酸アルカリ金属（前記に同じ）塩
（６）リン酸エステル型
Ｃ４〜３０の脂肪族アルコール（前記に同じ）および脂肪族アルコールのＡＯ（Ｃ２〜４）１〜３０モル付加物のモノまたはジリン酸エステルの塩（例えばアルカリ金属（前記に同じ）塩および４級アンモニウム塩）
（７）１〜３級アミン塩型
Ｃ４〜３０の脂肪族アミン［１級（例えばラウリルアミン等）、２級（例えばジブチルアミン）および３級（例えばジメチルステアリルアミン）］塩酸塩、トリエタノールアミンとＣ４〜３０の脂肪酸（前記に同じ）のモノエステルの無機酸（例えば塩酸、硫酸、硝酸およびリン酸）塩
（８）４級アンモニウム塩型
Ｃ４〜３０の４級アンモニウム（例えばブチルトリメチルアンモニウム、ジエチルラウリルメチルアンモニウムおよびジメチルジステアリルアンモニウム）の無機酸（上記に同じ）等
が挙げられる。
【００７１】
無機系分散剤としては、ポリリン酸のアルカリ金属（前記に同じ）塩およびリン酸系分散剤（例えばリン酸、モノアルキルリン酸エステルおよびジアルキルリン酸エステル等）が挙げられる。
（Ｄ３）の使用量は本発明の組成物の全重量に基づいて、通常１０％以下、好ましくは０．１〜５％である。
【００７２】
（Ｄ４）としては、低級アルコール（Ｃ１〜６）系消泡剤（例えばメタノールおよびブタノール）、高級アルコール（Ｃ８〜１８）系消泡剤（例えばオクチルアルコールおよびヘキサデシルアルコール）、脂肪酸（Ｃ１０〜２０）系消泡剤（例えばオレイン酸およびステアリン酸）、脂肪酸エステル（Ｃ１１〜３０）系消泡剤（例えばグリセリンモノラウリレート）、リン酸エステル系消泡剤（例えばトリブチルホスフェート）、金属石けん系消泡剤（例えばステアリン酸カルシウムおよびステアリン酸アルミニウム）、ポリエーテル系消泡剤［例えばポリエチレングリコール（Ｍｎ２００〜１０，０００）およびポリプロピレングリコール（Ｍｎ２００〜１０，０００）］、シリコーン系消泡剤等（例えばジメチルシリコーンオイル、アルキル変性シリコーンオイルおよびフルオロシリコーンオイル）および鉱物油（例えばシリカ粉末を鉱物油に分散させたもの）系消泡剤が挙げられる。
（Ｄ４）の使用量は本発明の組成物の全重量に基づいて、通常３％以下、好ましくは０．０１〜２％である。
【００７３】
（Ｄ５）としては、ポリエチレングリコール型非イオン系界面活性剤（例えばノニルフェノールＥＯ１〜４０モル付加物およびステアリン酸ＥＯ１〜４０モル付加物）、多価アルコール型非イオン系界面活性剤（例えばソルビタンパルミチン酸モノエステル、ソルビタンステアリン酸モノエステルおよびソルビタンステアリン酸トリエステル）、フッ素系界面活性剤（例えばパーフルオロアルキルＥＯ１〜５０モル付加物、パーフルオロアルキルカルボン酸塩およびパーフルオロアルキルベタイン）、変性シリコーンオイル［（Ｄ４）以外のもの、例えばポリエーテル変性シリコンオイルおよび（メタ）アクリレート変性シリコーンオイル）が挙げられる。
（Ｄ５）の使用量は本発明の組成物の全重量に基づいて、通常３％以下、好ましくは０．０１〜２％である。
【００７４】
（Ｄ６）としては、アミノ系シランカップリング剤（例えばγ−アミノプロピルトリエトキシシラン、γ−アミノプロピルトリメトキシシランおよびγ−フェニルアミノフロピルトリメトキシシラン）、ウレイド系シランカップリング剤（例えばウレイドプロピルトリエトキシシラン）、ビニル系シランカップリング剤［例えばビニルエトキシシラン、ビニルメトキシシランおよびビニルトリス（β−メトキシエトキシ）シラン］、メタクリレート系シランカップリング剤（例えばγ−メタクリロキシプロピルトリメトキシシランおよびγ−メタクリロキシプロピルメチルジメトキシシラン）、エポキシ系シランカップリング剤（例えばγ−グリシドキシプロピルトリメトキシシラン）、イソシアネート系シランカップリング剤（例えばγ−イソシアネートプロピルトリエトキシシラン）、ポリマー型シランカップリング剤（例えばポリエトキシジメチルシロキサンおよびポリエトキシジメチルシロキサン）、カチオン型シランカップリング剤［例えばＮ−（Ｎ−ベンジル−β−アミノエチル）−γ−アミノプロピルトリメトキシシラン塩酸塩］が挙げられる。
（Ｄ６）の使用量は本発明の組成物の全重量に基づいて、通常１０％以下、好ましくは０．５〜７％である。
【００７５】
（Ｄ７）としては、無機系（例えばベントナイト、有機処理ベントナイトおよび極微細表面処理炭酸カルシウム）および有機系（例えば水添ヒマシ油ワックス、ステアリン酸カルシウム、オレイン酸アルミニウムおよび重合アマニ油）が挙げられる。
（Ｄ７）の使用量は本発明の組成物の全重量に基づいて、通常２０％以下、好ましくは０．５〜１０％である。
【００７６】
（Ｄ８）としては、高級脂肪酸エステル（例えばステアリン酸ブチル）、高級脂肪酸アミド（例えばエチレンビスステアリン酸アミドおよびオレイン酸アミド）、金属石けん（例えばステアリン酸カルシウムおよびオレイン酸アルミニウム）、高分子量炭化水素（例えばパラフィンワックス）、ポリオレフィンワックス（例えばポリエチレンワックス、ポリプロピレンワックスおよびカルボキシル基含有ポリエチレンワックス）およびシリコーン（例えばジメチルシリコーンオイル、アルキル変性シリコーンオイルおよびフルオロシリコーンオイル）が挙げられる。
（Ｄ８）の使用量は本発明の組成物の全重量に基づいて、通常５％以下、好ましくは０．０１〜２％である。
【００７７】
（Ｄ９）としては、ヒンダードフェノール系〔例えばトリエチレングリコール−ビス−［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、オクタデシル−３−（３，５−ジ−ｔ−ブチル−４−ヒドトキシフェニル）プロピオネートおよび３，５−ジ−ｔ−ブチル−４−ヒドロキシベンジルホスホネート−ジエチルエステル〕およびアミン系（例えばｎ−ブチルアミン、トリエチルアミンおよびジエチルアミノメチルメタクリレート）が挙げられる。
（Ｄ９）の使用量は本発明の組成物の全重量に基づいて、通常３％以下、好ましくは０．００５〜２％である。
【００７８】
（Ｄ１０）としては、ベンゾトリアゾール系［例えば２−（５−メチル−２−ヒドロキシフェニル）ベンゾトリアゾール、２−（３，５−ジ−ｔ−ブチル−２−ヒドロキシフェニル）ベンゾトリアゾール、２−（３，５−ジ−ｔ−ブチル−２−ヒドロキシフェニル）−５−クロロベンゾトリアゾールおよび２−（３，５−ジ−ｔ−アミル−２−ヒドロキシフェニル）ベンゾトリアゾール］、トリアジン系〔例えば２−（４，６−ジフェニル−１，３，５−トリアジン−２−イル）−５−［（ヘキシル）オキシ］−フェノール〕、ベンゾフェノン系（例えば２−ヒドロキシ−４−ｎ−オクチルオキシベンゾフェノン）およびシュウ酸アニリド系（例えば２−エトキシ−２’−エチルオキサリック酸ビスアニリド）が挙げられる。
（Ｄ１０）の使用量は本発明の組成物の全重量に基づいて、通常３％以下、好ましくは０．００５〜２％である。
【００７９】
本発明の組成物は、本発明の効果を阻害しない範囲で必要により、さらに熱硬化触媒および／または光重合開始剤を加えることができる。熱硬化触媒および／または光重合開始剤を加えたものは、電子線以外に熱および／または紫外線でも硬化させることができ、耐薬品性および耐擦傷性に優れた硬化物を得ることができる。熱により硬化させる場合は、通常５０〜２００℃、好ましくは８０〜１８０℃のオーブンで１分〜２０時間加熱処理することが望ましい。紫外線により硬化する場合の紫外線の照射量は、通常５０〜３，０００ｍＪ／ｃｍ２である。
【００８０】
熱硬化触媒としては、例えば過酸化物（例えばｔ−ブチルパーオキシベンゾエート、ベンゾイルパーオキサイドおよびメチルエチルケトンパーオキサイド）およびアゾ化合物（例えばアゾビスイソブチロニトリルおよびアゾビスイソバレロニトリル）が挙げられる。
【００８１】
光重合開始剤としては、ヒドロキシベンゾイル系（例えば２−ヒドロキシ−２−メチル−１−フェニルプロパン−１−オン、１−ヒドロキシシクロヘキシルフェニルケトンおよびベンゾインアルキルエーテル）、ベンゾイルホルメート系（例えばメチルベンゾイルフォルメート）、チオキサントン系（例えばイソプロピルチオキサントン）、ベンゾフェノン系（例えばベンゾフェノン）、リン酸エステル系（例えば１，３，５−トリメチルベンゾイルジフェニルホスフィンオキサイド）およびベンジルジメチルケタールが挙げられる。
【００８２】
熱硬化触媒および光重合開始剤の使用量は、本発明の組成物の全重量に基づいて、それぞれ通常２０％以下、好ましくは０．１〜１０％である。
【００８３】
本発明の組成物の製造方法としては、特に限定はされないが、混合時生じる泡を取り除き、（Ａ）と（Ｂ）の濡れを良くするため、減圧下（１３ｋＰａ以下）で行うのが好ましく、混合装置としては釜内減圧可能な万能混合機またはプラネタリーミキサー等が好ましい。混合する際の温度は、通常０〜６０℃、組成物の均一混合性および安定性の観点から好ましくは５〜４０℃、さらに好ましくは１５〜３５℃である。
【００８４】
本発明の組成物は、後述する基材に塗工する際に、塗工に適した粘度に調整するために、必要に応じて溶剤で希釈することができる。溶剤の使用量は、該組成物の重量に基づいて通常２，０００％以下、好ましくは１０〜５００％である。また、塗料の粘度は、使用時の温度（５〜６０℃）で、通常５〜５００，０００ｍＰａ・ｓ、安定塗工の観点から好ましくは５０〜１０，０００ｍＰａ・ｓである。
【００８５】
該溶剤としては、本発明の組成物中の樹脂分を溶解するものであれば特に限定されない。具体的には、芳香族炭化水素（Ｃ７〜１０、例えばトルエン、キシレンおよびエチルベンゼン）、エステルまたはエステルエーテル（Ｃ４〜１０、例えば酢酸エチル、酢酸ブチルおよびメトキシブチルアセテート）、エーテル（Ｃ４〜１０、例えばジエチルエーテル、テトラヒドロフラン、エチレングリコールモノエチルエーテル、エチレングリコールモノブチルエーテル、プロピレングリコールモノメチルエーテルおよびジエチレングリコールモノエチルエーテル）、ケトン（Ｃ３〜１０、例えばアセトン、メチルエチルケトン、メチルイソブチルケトン、ジ−ｎ−ブチルケトンおよびシクロヘキサノン）、アルコール（Ｃ１〜１０、例えばメタノール、エタノール、ｎ−およびｉ−プロパノール、ｎ−、ｉ−、ｓｅｃ−およびｔ−ブタノール、２−エチルヘキシルアルコールおよびベンジルアルコール）、アミド（Ｃ３〜６、例えばジメチルホルムアミド、ジメチルアセトアミド、Ｎ−メチルピロリドン等）、スルホキシド（Ｃ２〜４、例えばジメチルスルホキシド）、水、およびこれらの２種以上の混合溶剤が挙げられる。これらの溶剤のうち好ましいのは沸点が７０〜１００℃のエステル、ケトンおよびアルコール、さらに好ましいのは酢酸エチル、メチルエチルケトン、ｉ−プロパノールおよびこれらの混合物である。
【００８６】
本発明の組成物は、必要により溶剤で希釈して、基材に塗工し必要により乾燥させた後、電子線照射で硬化させることにより基材の表面および／または裏面の少なくとも一部に硬化物を有する被覆物を得ることができる。
該塗工に際しては、通常用いられる装置、例えば塗工機［例えばバーコーター、グラビアコーター、ロールコーター（例えばサイズプレスロールコーターおよびゲートロールコーター）、エアナイフコーターおよびブレードコーター］が使用できる。塗工膜厚は、硬化乾燥後の膜厚として、通常０．５〜５０μｍ、乾燥性、硬化性および耐摩耗性、耐溶剤性、耐汚染性の観点から好ましくは１〜３０μｍである。
【００８７】
本発明の組成物を溶剤で希釈して使用する場合は、塗工後に乾燥するのが好ましい。乾燥方法としては、例えば熱風乾燥（例えばドライヤー）が挙げられる。乾燥温度は、通常１０〜２００℃、好ましくは３０〜１５０℃である。
【００８８】
本発明の組成物を電子線照射で硬化させるに際しては、公知の電子線照射装置［例えばエレクトロンビーム、岩崎電気（株）製］を使用することができる。電子線の照射量は、該組成物の硬化性および硬化物の可撓性、並びに硬化物（コーティング膜）または基材の損傷を避けるとの観点から好ましくは０．５〜２０Ｍｒａｄ、さらに好ましくは１〜１５Ｍｒａｄである。
本発明の組成物は、通常電子線により硬化させるが、必要により熱硬化触媒や光重合開始剤を含有させた場合は熱や紫外線でも硬化させることができる。
【００８９】
本発明の組成物が適用される基材としては、特に限定はされないが、例えば紙、プラスチックフィルム、紙とプラスチックフィルムの複合シートおよびこれらに印刷を施したものが挙げられる。具体的には、例えば紙（例えば薄葉紙、紙間強化紙、チタン紙、ラテックス含浸紙および石膏ボード用原紙）、プラスチックフィルム（例えば塩ビシート、ポリエステルフィルム、ポリプロピレンシートおよびポリメチルメタクリレート）、これらの複合シートおよびこれらに印刷（例えば柄および着色）を施したものが挙げられる。
【００９０】
本発明の組成物を硬化させてなる硬化物で被覆された紙、プラスチックフィルム等の表面は、耐擦傷性に優れ摩擦や引っ掻きで傷がつきにくく、さらに外観も良好であることから、例えば内装材〔住宅用建材［例えばインテリア（例えば壁材）および家具類（例えばテーブル、机、本箱およびシステムキッチン）］および車輌用内装材〕、外装材（例えば住宅壁材および車輌壁材）、フィルムおよび包装紙等の幅広い用途に供せられる。これらのうち内装材、とくに住宅用建材および車輌用内装材としてとくに好適に用いられる。
【００９１】
【実施例】
以下、本発明を実施例により説明するが、本発明はこれに限定されるものではない。実施例中の部は重量部、％は重量％を示す。
【００９２】
以下において硬化物とは、本発明の組成物を後述する基材に塗工し、電子線により硬化させたものであり、基材を保護するコーティング層のことを示す。
【００９３】
本発明の組成物を塗布した後、電子線を照射して得られた硬化物は、耐擦傷性、耐汚染性に優れ、硬化収縮が小さく、かつ、硬化物でコーティングされた建材化粧紙は加工性が良好である。これらの硬化物の性能評価は下記の試験法にて行う。
まず、基材（厚み０．２ｍｍの化粧紙）に組成物を、乾燥後の厚み２５μｍとなるようにバーコーターを用いて塗工し、必要により溶剤を乾燥させた後、電子線を１０Ｍｒａｄ照射して基材上に硬化物を形成させる。得られた被覆材を以下の性能評価試験に供する。
【００９４】
［１］耐擦傷性
ＪＩＳ  Ｋ−６９０２に従って、テーバー摩耗試験を行って評価を行う。
テーバー摩耗試験法：
（１）基材上の硬化物とは反対側の面を、粘着加工したボール紙に張り付け、１００ｍｍ×１００ｍｍの大きさに切り取る。これを試験サンプルとする。
（２）ＪＩＳ  Ｋ−６９０２に従って、テーバー摩耗試験（回転数２００）を行う。試験前に試験サンプルの重量をｍｇ単位まで測定しておき、試験後の試験サンプルの重量を測定し、硬化物の摩耗量を算出する。摩耗量は好ましくは４０ｍｇ以下、さらに好ましくは３０ｍｇ以下である。
【００９５】
［２］耐溶剤性
（１）メチルエチルケトンを含浸させたガーゼで、基材上の硬化物の表面を擦る。
（２）往復を１回として、５０回擦る操作を行い、外観の変化が起り始める回数を報告する。
【００９６】
［３］耐汚染性
ＪＩＳ  Ｋ−６９０２に従って、耐汚染性評価を行う。汚染試験物は９品目〔靴墨・キッチンハイター［花王（株）製］・青インク・赤インク・食紅・マスタード・サラダ油・ポビドンヨード（うがい薬）・カレー粉〕とする。
（１）基材上の硬化物とは反対側の面を、粘着加工したボール紙に張り付け、１００ｍｍ×１００ｍｍの大きさに切り取る。これを試験サンプルとする。
（２）硬化物面上に汚染試験物を滴下または付着させ、それを時計皿でカバーをし、２４時間室温で静置する。
（３）汚染試験物を水、さらにメタノールで洗い、乾燥した清浄なガーゼでぬぐってから、１時間室温で静置する。
（４）下記の基準で硬化物面の外観を評価する。
○    シミが残らない
△    わずかにシミが残る
×    明らかにシミが残る
【００９７】
［４］被覆材のカール性（硬化収縮の度合い）
（１）被覆材を１００ｍｍ×１５０ｍｍに切り取り、塗工面を上にして２５℃で２４時間（電子線照射終了後）静置後、カールしたカール径を測定する。  カール径とは、電子線を照射して被覆材を作成した時、硬化収縮によってそり（カール）が起こり、被覆物が円筒状になるときの円の直径のことを示す。カール径が大きいほど（好ましくは３０ｍｍ以上）硬化収縮が少ない。
【００９８】
（合成例１〜３）
還流冷却器、温度計、滴下ロートおよび撹拌機を取りつけた四つ口フラスコに、トルエン１００部を仕込み、窒素通気下、８０℃において、表１に示す単量体▲１▼、ラウリルメルカプタンおよびアゾビスイソブチロニトリルを表１の配合組成に従って配合した混合液を４時間かけて滴下した。その後、１００℃で２時間反応させ、濃度５０％の共重合体溶液を得た。
この溶液に表１に示す量の単量体▲２▼、ハイドロキノン０．０５部およびジメチルベンジルアミン０．２部を加え、１００℃で２４時間反応させた。その後、トレーに移し、減圧乾燥機を用い、９０℃、１．３ｋＰａで８時間の条件下にて溶剤を除去した。
得られた共重合体（Ｂ１）〜（Ｂ３）のＭｎ、（メタ）アクリロイル基濃度およびＴｇを表１に示す。
【００９９】
（合成例４〜５）
還流冷却器、温度計、滴下ロートおよび撹拌機を取りつけた四つ口フラスコに、トルエン１００部を仕込み、窒素通気下、８０℃において、表１に示す単量体▲１▼、ラウリルメルカプタンおよびアゾビスイソブチロニトリルを表１の配合組成に従って配合した混合液を４時間かけて滴下した。その後、１００℃で２時間反応させ、濃度５０％の共重合体溶液を得た。
この溶液に表１に示す単量体▲２▼、ハイドロキノン０．０５部およびジブチルチンオキサイド０．０５部を加え、６０℃で１０時間反応させた。その後、トレーに移し、減圧乾燥機を用い、９０℃、１．３ｋＰａで８時間の条件下にて溶剤を除去した。
得られた共重合体（Ｂ４）および（Ｂ５）のＭｎ、（メタ）アクリロイル基濃度およびＴｇを表１に示す。
【０１００】
（合成例６）
還流冷却器、温度計、滴下ロートおよび撹拌機を取りつけた四つ口フラスコに、トルエン１００部を仕込み、窒素気流下、８０℃において、表１に示す単量体▲１▼、ラウリルメルカプタンおよびアゾビスイソブチロニトリルを表１の配合組成に従って配合した混合液を４時間かけて滴下した。その後、１００℃で２時間反応させ、濃度５０％の共重合体溶液を得た。
この溶液を撹拌機、温度計、空気吹きこみ管、懸垂管および凝縮器を取りつけた反応容器に移し、表１に示す単量体▲２▼、パラトルエンスルホン酸１０部、ハイドロキノン２部およびトルエン３００部を仕込み、空気吹きこみ管から、空気を吹きこみながらオイルバスで１０５〜１２０℃に加熱した。懸垂管で水のみを系外に除去し、トルエンを還流させた。留出水が計算量生成した時点で冷却し、反応を停止させた。反応生成物にさらにトルエン９００部を加えて希釈し、１０％のＮａＯＨ水溶液を加え、分液ロートに移し、よく振りまぜた後、静置し、水層とトルエン層に分液した。トルエン層をエバポレーターで濃縮後さらに減圧にてトルエンを除去した。
得られた共重合体（Ｂ６）のＭｎ、（メタ）アクリロイル基濃度およびＴｇを表１に示す。
【０１０１】
（比較合成例１）
還流冷却器、温度計、滴下ロートおよび撹拌機を取りつけた四つ口フラスコに、トルエン１００部を仕込み、窒素通気下、８０℃において、表１に示す単量体▲１▼、ラウリルメルカプタンおよびアゾビスイソブチロニトリルを表１の配合組成に従って配合した混合液を４時間かけて滴下した。その後、１００℃で２時間反応させ、濃度５０％の共重合体溶液を得た。
この溶液に表１に示す量の単量体▲２▼、ハイドロキノン０．０５部およびジメチルベンジルアミン０．２部を加え、１００℃で２４時間反応させた。その後、トレーに移し、減圧乾燥機を用い、９０℃、１．３ｋＰａで８時間の条件下にて溶剤を除去した。
得られた共重合体（Ｂ７）のＭｎ、（メタ）アクリロイル基濃度およびＴｇを表１に示す。
【０１０２】
（比較合成例２〜３）
還流冷却器、温度計、滴下ロートおよび撹拌機を取りつけた四つ口フラスコに、トルエン１００部を仕込み、窒素通気下、８０℃において、表１に示す単量体▲１▼、ラウリルメルカプタンおよびアゾビスイソブチロニトリルを表１の配合組成に従って配合した混合液を４時間かけて滴下した。その後、１００℃で２時間反応させ、濃度５０％の共重合体溶液を得た。その後、トレーに移し、減圧乾燥機を用い、９０℃、１．３ｋＰａで８時間の条件下にて溶剤を除去した。得られた共重合体（Ｂ８）および（Ｂ９）のＭｎ、（メタ）アクリロイル基濃度およびＴｇを表１に示す。
【０１０３】
【表１】
2005075835.tif 000002
【０１０４】
（実施例１〜１０）
メチルエチルケトン２００部、共重合体（Ｂ）をその他の成分とともに表２の配合組成に従ってプラネタリーミキサーに入れ、１時間均一混合し、組成物（実施例１〜１０）を得た。これを印刷を施した紙（厚み０．２ｍｍの化粧紙）に、硬化乾燥後の膜厚が１０μｍになるようにバーコーターで塗工し、ドライヤー（内部温度１３０℃）で３０秒間乾燥し、電子線を１０Ｍｒａｄ照射し、被覆材（被覆材１〜１０）を得た。
得られた被覆材の耐擦傷性、耐溶剤性、耐汚染性およびカール性を評価した。結果を表４に示す。
【０１０５】
（比較例１〜５）
メチルエチルケトン２００部、共重合体（Ｂ）をその他の成分とともに表３の配合組成に従って配合し、実施例１〜１０と同様の方法で比較の組成物（比較例１〜５）を得た。これを実施例１〜１０と同様の方法で比較の被覆材（比較被覆材１〜５）を作成し、同様に評価した。結果を表５に示す。
【０１０６】
【表２】
2005075835.tif 000003
【０１０７】
【表３】
2005075835.tif 000004
【０１０８】
【表４】
2005075835.tif 000005
【０１０９】
【表５】
2005075835.tif 000006
【０１１０】
【発明の効果】
本発明の電子線硬化型コーティング用組成物は、これを基材にコーティングして電子線硬化させてなる硬化物が下記の効果を奏するため極めて有用である。
（１）耐擦傷性、耐汚染性および耐カール性に優れる。
（２）耐溶剤性に優れる。
（３）被覆材（例えば該組成物がコーティングされた建材化粧紙）の加工性が損なわれることがない。